(57)【要約】  酸基を有し、かつ少なくとも部分的に中和されてよいエチレン性不飽和モノマー、架橋剤、光開始剤、及び界面活性剤を含有する発泡した水性モノマー溶液又はモノマー懸濁液を重合することによって得られる吸水性ポリマー発泡体を含有する婦人用衛生吸収性物品。【特許請求の範囲】
【請求項１】
発泡した水性モノマー溶液又はモノマー懸濁液を重合することで得られる吸水性ポリマー発泡体を含む婦人用衛生吸収性物品であって、
前記発泡した水性モノマー溶液又はモノマー懸濁液が
ａ）酸基を有し、少なくとも部分的に中和されていてよい少なくとも１種のエチレン性不飽和モノマー、
ｂ）少なくとも１種の架橋剤、
ｃ）少なくとも１種の光開始剤、及び
ｄ）少なくとも１種の界面活性剤、
を含み、前記モノマー溶液又はモノマー懸濁液はポリマー性発泡体として重合され、ここで前記少なくとも１種の光開始剤が一般式Ｉの化合物であり、
【化１】
2014514128.tif 000004
式中、
Ｒ１、Ｒ２、Ｒ３、Ｒ４およびＲ５はそれぞれ独立して水素、又はＣ１〜Ｃ８−アルキルであり、ここでＣ３〜Ｃ８−アルキルは分岐鎖状又は非分岐鎖状であってよく、
Ｘは水素、ＯＲ６、又はＣ１〜Ｃ８−アルキルであり、ここでＣ３〜Ｃ８−アルキルは分岐鎖状又は非分岐鎖状であってよく、
Ｒ６はＣ１〜Ｃ８−アルキル、又はＣ１〜Ｃ８−ヒドロキシアルキルであり、ここでＣ３〜Ｃ８−アルキル、又はＣ３〜Ｃ８−ヒドロキシアルキルは分岐鎖状又は非分岐鎖状であってよく、
ＹはＣ４〜Ｃ８−シクロアルキル、Ｃ（Ｒ７）Ｒ８、又はＰ（＝Ｏ）Ｒ７であり、
Ｒ７及びＲ８はそれぞれ独立してＣ１〜Ｃ８−アルキル、又はＣ６〜Ｃ１２−アリールであり、ここでＣ３〜Ｃ８−アルキル、又はＣ９〜Ｃ１２−アリールは分岐鎖状又は非分岐鎖状であってよく、
前記吸水性ポリマー発泡体が、０．１ｇ〜２０ｇ、好ましくは０．１５ｇ〜１５ｇ、より好ましくは０．２ｇ〜１０ｇ、最も好ましくは０．３ｇ〜５ｇの量で提供される、婦人用衛生吸収性物品。
【請求項２】
前記少なくとも１種の光開始剤ｃ）が前記一般式Ｉの化合物であり、式中Ｒ１、Ｒ２、Ｒ３、Ｒ４、及びＲ５がそれぞれ水素であり、ＸがＯＲ６であり、Ｒ６がヒドロキシエチルであり、ＹがＣ（Ｒ７）Ｒ８であり、Ｒ７及びＲ８はそれぞれメチルである、請求項１に記載の婦人用衛生吸収性物品。
【請求項３】
前記少なくとも１種の光開始剤ｃ）が前記一般式Ｉの化合物であり、式中Ｒ１、Ｒ２、Ｒ３、Ｒ４、及びＲ５がそれぞれ水素であり、Ｘが水素であり、ＹがＣ（Ｒ７）Ｒ８であり、Ｒ７及びＲ８はそれぞれメチルである、請求項１に記載の婦人用衛生吸収性物品。
【請求項４】
前記少なくとも１種の光開始剤ｃ）が前記一般式Ｉの化合物であり、式中Ｒ１及びＲ３がそれぞれ水素であり、Ｒ２及びＲ４がそれぞれメチルであり、Ｒ５がエチルであり、Ｘがメチルであり、ＹがＰ（＝Ｏ）Ｒ７であり、Ｒ７がフェニルである、請求項１に記載の婦人用衛生吸収性物品。
【請求項５】
前記少なくとも１種の光開始剤ｃ）が前記一般式Ｉの化合物であり、式中Ｒ１、Ｒ２、Ｒ３、Ｒ４、及びＲ５がそれぞれ水素であり、Ｘが水素であり、Ｙがシクロヘキシルである、請求項１に記載の婦人用衛生吸収性物品。
【請求項６】
アゾ開始剤が追加で使用される、請求項１〜５のいずれか一項に記載の婦人用衛生吸収性物品。
【請求項７】
前記モノマーａ）の前記酸基が２５〜９５モル％中和された、請求項１〜６のいずれか一項に記載の婦人用衛生吸収性物品。
【請求項８】
前記モノマーａ）の前記中和された酸基がアルカノールアミンで１０〜９５モル％中和された、請求項１〜７のいずれか一項に記載の婦人用衛生吸収性物品。
【請求項９】
前記モノマー溶液又はモノマー懸濁液が、前記中和されていないモノマーａ）を基準にして１〜４重量％の架橋剤ｂ）を含有する、請求項１〜８のいずれか一項に記載の婦人用衛生吸収性物品。
【請求項１０】
前記モノマー溶液又はモノマー懸濁液が、前記中和されていないモノマーａ）を基準にして０．０５〜０．２重量％の光開始剤ｃ）を含有する、請求項１〜９のいずれか一項に記載の婦人用衛生吸収性物品。
【請求項１１】
前記モノマー溶液又はモノマー懸濁液が、前記中和されていないモノマーａ）を基準にして０．０５〜０．１重量％の界面活性剤ｄ）を含有する、請求項１〜１０のいずれか一項に記載の婦人用衛生吸収性物品。
【請求項１２】
前記モノマー溶液又はモノマー懸濁液が、加圧下で不活性ガスを溶解して、続いて放圧することによって発泡される、請求項１〜１１のいずれか一項に記載の婦人用衛生吸収性物品。
【請求項１３】
前記婦人用衛生吸収性物品がトップシート、バックシート、及びそれらの間に備えられる吸収性コアを具備し、前記吸収性コアが前記吸水性ポリマー発泡体を含有する、請求項１〜１２のいずれか一項に記載の婦人用衛生吸収性物品。
【請求項１４】
前記婦人用衛生吸収性物品が生理用ナプキン又はパンティライナーである、請求項１〜９のいずれか一項に記載の婦人用衛生吸収性物品。
【発明の詳細な説明】
【技術分野】
【０００１】
本発明は、酸基を有し、かつ少なくとも部分的に中和されてよいエチレン性不飽和モノマー、架橋剤、光開始剤、及び界面活性剤を含有する発泡した水性モノマー溶液又はモノマー懸濁液を重合することによって得られる吸水性ポリマー発泡体を含有する婦人用衛生吸収性物品に関する。
【背景技術】
【０００２】
水溶液類を吸収する製品である吸水性ポリマー粒子は、水溶液吸収性製品としておむつ、タンポン、生理用ナプキン、パンティライナー、創傷手当用品、及びその他の衛生物品を調製するために使用され、また菜園業で水分保持剤としても使用される。吸水性ポリマーは、超吸収体とも称される。
【０００３】
吸水性ポリマーの調製については、１９９８年のワイリーＶＣＨ（Wiley-VCH）ｐ．７１〜ｐ．１０３に記載のＦ．Ｌ．ブッフホルツ（F.L. Buchholz）及びＡ．Ｔ．グラハム（A.T. Graham）による研究論文「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」で説明されている。
【０００４】
酸基を含有する架橋モノマーをベースとする吸水性ポリマー発泡体は、例えば欧州特許第０  ８５８  ４７８  Ｂ１号、ＰＴＣ公報ＷＯ  ９７／３１９７１  Ａ１号、同ＷＯ  ９９／４４６４８  Ａ１号、及び同ＷＯ  ００／５２０８７  Ａ１号により公知である。これらは例えば、少なくとも５０モル％が中和された酸基含有エチレン性不飽和モノマー、架橋剤、及び少なくとも１種の界面活性剤を含有する重合可能な水性混合物を発泡させ、続いて発泡した混合物を重合させることにより調製される。重合可能な混合物は、ラジカルに対して不活性なガスの微細な気泡を分散させることにより、又はこのようなガスを高圧下で重合可能な混合物中に溶解させて、混合物を放圧することにより、発泡し得る。これらの発泡体は例えば衛生用品において、体液を取得、分散、及び貯蔵するために用いられる。
【先行技術文献】
【特許文献】
【０００５】
【特許文献１】欧州特許第０  ８５８  ４７８  Ｂ１号
【特許文献２】ＰＴＣ公報ＷＯ  ９７／３１９７１  Ａ１号
【特許文献３】ＰＴＣ公報ＷＯ  ９９／４４６４８  Ａ１号
【特許文献４】ＰＴＣ公報ＷＯ  ００／５２０８７  Ａ１号
【非特許文献】
【０００６】
【非特許文献１】１９９８年のワイリーＶＣＨ（Wiley-VCH）ｐ．７１〜ｐ．１０３に記載のＦ．Ｌ．ブッフホルツ（F.L. Buchholz）及びＡ．Ｔ．グラハム（A.T. Graham）による研究論文「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」
【発明の概要】
【発明が解決しようとする課題】
【０００７】
本発明の目的は、高い遠心保持容量（ＣＲＣ）、及び低い抽出物含有量といった、特性プロファイルの改善された吸水性ポリマー発泡体を提供することであった。それに加え、吸水性発泡体は残留モノマー及び残留架橋剤の含有レベルが低く、またとても十分に白く、かつにおいを一切放出しないことが望まれる。
【課題を解決するための手段】
【０００８】
この目的は、以下ａ）〜ｇ）を含有する発泡した水性モノマー溶液又はモノマー懸濁液を重合させることにより得られる吸水性ポリマー発泡体を含有する婦人衛生物品よって達成された。
ａ）酸基を有し、少なくとも部分的に中和されていてよい少なくとも１種のエチレン性不飽和モノマー、
ｂ）少なくとも１種の架橋剤、
ｃ）少なくとも１種の光開始剤、及び
ｄ）少なくとも１種の界面活性剤、
ｅ）任意で、ａ）で挙げたモノマーと共重合可能な、１種又は複数のエチレン性不飽和モノマー、
ｆ）任意で可溶化剤、並びに
ｇ）任意で、増粘剤、発泡安定剤、重合制御剤、充填材、繊維、及び／又はセル核形成剤。
モノマー溶液又はモノマー懸濁液はポリマー性発泡体として重合され、ここで、少なくとも１種の光開始剤が一般式Ｉの化合物であり、
【０００９】
【化１】
2014514128.tif 000002
式中、
Ｒ１、Ｒ２、Ｒ３、Ｒ４及びＲ５はそれぞれ独立して水素又はＣ１〜Ｃ８−アルキル、好ましくはそれぞれ独立して水素又はＣ１〜Ｃ４−アルキル、より好ましくはそれぞれ独立して水素又はＣ１〜Ｃ２アルキルであり、Ｃ３〜Ｃ８アルキルは分岐鎖状又は非分岐鎖状であってよく、
Ｘは水素、ＯＲ６、又はＣ１〜Ｃ８−アルキル、好ましくはＯＲ６、又はＣ１〜Ｃ４−アルキル、より好ましくはＯＲ６、又はＣ１〜Ｃ２−アルキルであり、Ｃ３〜Ｃ８−アルキルは分岐鎖状又は非分岐鎖状であってよく、
Ｒ６は、Ｃ１〜Ｃ８−アルキル、又はＣ１〜Ｃ８−ヒドロキシアルキル、好ましくはＣ１〜Ｃ４−アルキル、又はＣ１〜Ｃ４−ヒドロキシアルキル、より好ましくはＣ１〜Ｃ２−アルキル、又はＣ１〜Ｃ２−ヒドロキシアルキルであり、Ｃ３〜Ｃ８−アルキル又はＣ３〜Ｃ８−ヒドロキシアルキルは分岐鎖状又は非分岐鎖状であってよく、
ＹはＣ４〜Ｃ８−シクロアルキル、Ｃ（Ｒ７）Ｒ８、又はＰ（＝Ｏ）Ｒ７であり
Ｒ７及びＲ８はそれぞれ独立してＣ１〜Ｃ８−アルキル又はＣ６〜Ｃ１２−アリール、好ましくはそれぞれ独立してＣ１〜Ｃ４−アルキル又はＣ６〜Ｃ１０−アリール、より好ましくはそれぞれ独立してＣ１〜Ｃ２−アルキル又はＣ６〜Ｃ８−アリールであり、Ｃ３〜Ｃ８−アルキル又はＣ９〜Ｃ１２−アリールは分岐鎖状又は非分岐鎖状であってよく、
吸水性ポリマー発泡体が、０．１ｇ〜２０ｇ、又は０．１５ｇ〜１５ｇ、又は０．２ｇ〜１０ｇ、更に又は０．３ｇ〜５ｇの量で提供される。
【発明を実施するための形態】
【００１０】
本明細書で使用する時、用語「婦人用衛生吸収性物品」は、広義には経血、膣分泌物、及び尿などの体液／排泄物を、受容する及び／又は吸収する及び／又は包含する及び／又は保持することが可能なあらゆる物品を含む。本発明に関連した代表的な婦人用衛生吸収性物品は、使い捨て婦人用衛生吸収性物品である。本明細書では、用語「使い捨て」は、洗濯、又は別の方法で物品として復元若しくは再利用することを目的としない物品（即ち、１回の使用後に廃棄され、好ましくはリサイクルされるか、堆肥化されるか、又は環境に適した方式で処理されることを目的とする）を説明するために使用される。本発明の使い捨て婦人用衛生吸収性物品は、典型的には生理用ナプキン、パンティライナー、タンポン、低度又は中度の尿失禁用吸収性物品などである。本発明で使用するのに好適な吸収性物品は、単一吸収層からより複雑な多層構造までの、あらゆる種類の構造を含む。特定の吸収性物品は、典型的には流体透過性トップシート、流体不透過性並びに／又は水蒸気及び／若しくは気体透過性であってよいバックシート、並びにその間に備えられ、一般的に「コア」と称される吸収性要素を含む。
【００１１】
本発明の吸収性物品は、典型的にはトップシート、バックシート、及び吸収性コアを備え得る。
【００１２】
トップシートは、織布材料及び不織布材料；孔あき成形熱可塑性フィルム、孔あきプラスチックフィルム及びハイドロフォーミングされた熱可塑性フィルムなどのポリマー材料；多孔質発泡体；網状発泡体；網状熱可塑性フィルム；並びに熱可塑性スクリムなど、広範囲の材料から製造することができる。好適な織布材料及び不織布材料には、天然繊維（例えば、木材繊維若しくは綿繊維）、合成繊維（例えば、ポリエステル繊維、ポリプロピレン繊維、若しくはポリエチレン繊維などのポリマー繊維）が含まれてよく、また、天然繊維と合成繊維との組み合わせから製造することができる。一実施形態では、トップシートを通過した液体から着用者の皮膚を隔離するため、トップシートは疎水性材料から作ることができる。トップシートが疎水性材料から作られている場合、液体がトップシートを更に迅速に貫通するように、トップシートの少なくとも上面を処理して親水性にする。これにより、排泄物がトップシートに引き込まれて吸収性コアに吸収されることなく、トップシートから流れ落ちる可能性が低減する。一実施形態では、トップシートを界面活性剤で処理して親水性を付与することができる。トップシートを界面活性剤で処置するための好適な方法としては、トップシート素材に界面活性剤を噴霧すること、及び素材を界面活性剤中に浸漬することが挙げられる。
【００１３】
例えば、トップシートは、表面湿潤性の傾向を低減し、その結果、湿潤後にコアに吸収された体液を使用者の皮膚から隔離した状態に維持することを容易にし得る不織布であり得る。好適なトップシート材料の１つは、コード番号Ｐ−８としてＦｉｂｅｒｗｅｂ  Ｎｏｒｔｈ  Ａｍｅｒｉｃａ，Ｉｎｃ．（シンプソンビラ、サウスカロライナ、アメリカ）から入手可能な熱結合カードウェブであり得る。別の好適なトップシート材料はハビックス株式会社（Havix Co.（日本））からコード番号Ｓ−２３５５として入手可能である。更に別の好適なトップシート材料は、Ａｍｏｃｏ  Ｆａｂｒｉｃｓ，Ｉｎｃ．（グロナオ、ドイツ）からコード番号Ｐｒｏｆｌｅｅｃｅ  Ｓｔｙｌｅ  ０４００１８００７として入手可能な熱結合カードウェブであり得る。
【００１４】
トップシートは孔あき成形フィルムを含有してよい。孔あき成形フィルムは、排泄物に対して透過性であり、その上非吸収性であり、液体を逆流させて着用者の皮膚を再び濡らす傾向が少ないため、トップシートに使用し得る。したがって、身体と接触している成形フィルムの表面は乾燥したままであり、それによって身体が汚れることが減少し、着用者により快適な感触が作り出される。好適な成形フィルムが、１９７５年１２月３０日にトンプソン（Thompson）に発行された米国特許第３，９２９，１３５号、「Ａｂｓｏｒｐｔｉｖｅ  Ｓｔｒｕｃｔｕｒｅｓ  Ｈａｖｉｎｇ  Ｔａｐｅｒｅｄ  Ｃａｐｉｌｌａｒｉｅｓ」、１９８２年４月１３日にムラーン（Mullane）及びその他に発行された同第４，３２４，２４６号「Ｄｉｓｐｏｓａｂｌｅ  Ａｂｓｏｒｂｅｎｔ  Ａｒｔｉｃｌｅ  Ｈａｖｉｎｇ  Ａ  Ｓｔａｉｎ  Ｒｅｓｉｓｔａｎｔ  Ｔｏｐｓｈｅｅｔ」、１９８２年８月３日にラデル（Radel）と及びその他に発行された、同第４，３４２，３１４号「Ｒｅｓｉｌｉｅｎｔ  Ｐｌａｓｔｉｃ  Ｗｅｂ  Ｅｘｈｉｂｉｔｉｎｇ  Ｆｉｂｅｒ−Ｌｉｋｅ  Ｐｒｏｐｅｒｔｉｅｓ」、１９８４年７月３１日にアー（Ahr）及びその他に発行された同第４，４６３，０４５号「Ｍａｃｒｏｓｃｏｐｉｃａｌｌｙ  Ｅｘｐａｎｄｅｄ  Ｔｈｒｅｅ−Ｄｉｍｅｎｓｉｏｎａｌ  Ｐｌａｓｔｉｃ  Ｗｅｂ  Ｅｘｈｉｂｉｔｉｎｇ  Ｎｏｎ−Ｇｌｏｓｓｙ  Ｖｉｓｉｂｌｅ  Ｓｕｒｆａｃｅ  ａｎｄ  Ｃｌｏｔｈ−Ｌｉｋｅ  Ｔａｃｔｉｌｅ  Ｉｍｐｒｅｓｓｉｏｎ」、及び１９９１年４月９日にベアード（Baird）に発行された同第５，００６，３９４号「Ｍｕｌｔｉｌａｙｅｒ  Ｐｏｌｙｍｅｒｉｃ  Ｆｉｌｍ」に記載されている。
【００１５】
吸収性コアは、一般的に圧縮性であり、柔軟性があり、着用者の皮膚を刺激せず、かつ体液を吸収及び保持することが可能な任意の吸収性部材であってよい。吸収性コアは、多種多様な大きさ及び形状（例えば長方形、砂時計形、「Ｔ」字形、非対称形など）に製造されてもよく、また一般にエアフェルトと称される粉砕木材パルプなど、使い捨てプルオン衣料及び他の吸収性物品に一般的に使用される多種多様な液体吸収性材料から製造されてもよい。他の好適な吸収性材料としては、縮みセルロース詰め物；コフォームを含有するメルトブローポリマー；化学的に剛化、修飾又は架橋されたセルロースファイバー；ティッシュラップ及びティッシュラミネートを含むティッシュ；吸収性発泡体；吸収性スポンジ；超吸収性ポリマー；吸収性ゲル化材料；又はあらゆる同等の材料若しくは材料の組み合わせが挙げられる。
【００１６】
吸収性コアの構成及び構造は変化してもよい（例えば、吸収性コアは、変化するキャリパーゾーン、親水性勾配、超吸収性勾配、又はより低い平均密度及びより低い平均坪量獲得区域を有してもよく、あるいは、１つ以上の層又は構造体を包含してもよい）。更に、吸収性コアの寸法及び吸収能力も、乳児から成人までに及ぶ着用者に適応するように変更することができる。しかしながら、吸収性コアの全吸収能力は、設計負荷、及び吸収性物品の意図される用途に適合したものでなければならない。
【００１７】
吸収性コアは他の任意の成分を含んでもよい。このような任意成分の１種はコアラップ、即ち、典型的には不織布材料であるが必ずしもそうとは限らない、コアを部分的に又は完全に包囲する材料である。好適なコアラップ材料には、セルロース、親水性に修飾された不織布材料、穿孔フィルム、及びこれらの組み合わせが挙げられるがこれらに限定されない。
【００１８】
バックシートは液体不透過性フィルムを備えることができる。バックシートは、液体（例えば体液）に対して不透過性であってもよく、典型的には薄いプラスチックフィルムから製造することができる。しかしながら、バックシートは典型的には使い捨て物品から蒸気を逃がすことができる。一実施形態では、ポリエチレン微多孔膜をバックシートに使用することができる。好適なポリエチレン微多孔膜は、日本、名古屋の三井東圧化学株式会社（Mitsui Toatsu Chemicals, Inc.）によって製造され、ＰＧ−Ｐの商標名で市販されている。
【００１９】
バックシートとして好適な材料は、約０．０１２ｍｍ（０．５ミル）〜約０．０５１ｍｍ（２．０ミル）の厚さを有し、例えばポリエチレン又はポリプロピレンを含む液体不透過性熱可塑性フィルムである。典型的には、バックシートの坪量は約５ｇ／ｍ２〜約３５ｇ／ｍ２であってよい。しかしながら、他の可撓性のある液体不透過性材料をバックシートに使用してよいことに注目すべきである。本明細書における「可撓性」とは、適合性があり、着用者の身体全体の形状及び輪郭に容易に適応する材料を指す。
【００２０】
バックシートは、典型的には吸収性コアの外側表面に隣接して配置し、当該技術分野において既知のあらゆる好適な取り付け手段によって吸収性コアの外側表面に接合することが可能である。例えば、バックシートは、接着剤の均一な連続層、接着剤のパターン層、又は接着剤の個別の線、螺旋、若しくは点の配列によって、吸収性コアに固着されてもよい。例示的な接着剤としては、Ｈ．Ｂ．Ｆｕｌｌｅｒ  Ｃｏｍｐａｎｙ（Ｓｔ．Ｐａｕｌ，Ｍｉｎｎ．，Ｕ．Ｓ．Ａ．）によって製造され、ＨＬ−１３５８Ｊとして市販される接着剤が挙げられるが、これに限定されない。接着剤のフィラメントの開放パターン網を含む好適な取り付け手段の一例が、１９８６年３月４日にミネトラ（Minetola）及びその他に発行された米国特許第４，５７３，９８６号、「Ｄｉｓｐｏｓａｂｌｅ  Ｗａｓｔｅ−Ｃｏｎｔａｉｎｍｅｎｔ  Ｇａｒｍｅｎｔ」に開示される。螺旋模様に巻かれた接着剤フィラメントの複数の線を含む別の好適な取り付け手段が、１９７５年１０月７日にスプレーグ・ジュニア（Sprague, Jr.）に発行された米国特許第３，９１１，１７３号、１９７８年１１月２２日にザイカー（Ziecker）及びその他に発行された同第４，７８５，９９６号、及び１９８９年６月２７日にウェレニッチ（Werenicz）に発行された同第４，８４２，６６６号に示される装置及び方法によって説明されている。あるいは、取り付け手段は、熱接着、圧力接着、超音波接着、動的機械的接着、若しくは他の任意の好適な取り付け手段、又は当該技術分野で既知であるこれらの取り付け手段の組み合せを含んでよい。
【００２１】
バックシートは、上記のうち任意の取り付け手段によってトップシートに更に固着されてよい。
【００２２】
吸収性物品は、再閉止可能な締結装置、ローション、獲得層、分配層、湿り度インジケータ、センサ、伸縮性腰部バンド及びその他の類似する付加的な弾性要素など、ベルトなど、ウエストキャップ機構、収容性及び美的特性、並びにこれらの組み合わせを含むが、これらに限定されないこうした当該技術分野において既知のその他の機構を含んでもよい。
【００２３】
本発明の婦人用衛生吸収性物品は、生理用ナプキン、パンティライナー、タンポン、又は低度若しくは中度の成人の尿失禁用物品になり得る。例えば、本発明の婦人用衛生吸収性物品は生理用ナプキン又はパンティライナーになり得る。
【００２４】
本発明の婦人用衛生吸収性物品は、一般的には以下を含有する発泡した水性モノマー溶液又はモノマー懸濁液を重合することにより得られる吸水性ポリマー発泡体を含有する。
ａ）酸基を有し、少なくとも部分的に中和されていてよい少なくとも１種のエチレン性不飽和モノマー、
ｂ）少なくとも１種の架橋剤、
ｃ）少なくとも１種の光開始剤、及び
ｄ）少なくとも１種の界面活性剤、
ｅ）任意で、ａ）で挙げたモノマーと共重合可能な、１種又は複数のエチレン性不飽和モノマー、
ｆ）任意で可溶化剤、並びに
ｇ）任意で、増粘剤、発泡安定剤、重合制御剤、充填材、繊維、及び／又はセル核形成剤。
モノマー溶液又はモノマー懸濁液はポリマー性発泡体として重合され、ここで、少なくとも１種の光開始剤が一般式Ｉの化合物であり、
【００２５】
【化２】
2014514128.tif 000003
式中、
Ｒ１、Ｒ２、Ｒ３、Ｒ４及びＲ５はそれぞれ独立して水素又はＣ１〜Ｃ８−アルキル、好ましくはそれぞれ独立して水素又はＣ１〜Ｃ４−アルキル、より好ましくはそれぞれ独立して水素又はＣ１〜Ｃ２−アルキルであり、Ｃ３〜Ｃ８−アルキルは分岐鎖状又は非分岐鎖状であってよく、
Ｘは水素、ＯＲ６、又はＣ１〜Ｃ８−アルキル、好ましくはＯＲ６、又はＣ１〜Ｃ４−アルキル、より好ましくはＯＲ６、又はＣ１〜Ｃ２−アルキルであり、Ｃ３〜Ｃ８−アルキルは分岐鎖状又は非分岐鎖状であってよく、
Ｒ６は、Ｃ１〜Ｃ８−アルキル、又はＣ１〜Ｃ８−ヒドロキシアルキル、好ましくはＣ１〜Ｃ４−アルキル、又はＣ１〜Ｃ４−ヒドロキシアルキル、より好ましくはＣ１〜Ｃ２−アルキル、又はＣ１〜Ｃ２−ヒドロキシアルキルであり、Ｃ３〜Ｃ８−アルキル又はＣ３〜Ｃ８−ヒドロキシアルキルは分岐鎖状又は非分岐鎖状であってよく、
ＹはＣ４〜Ｃ８−シクロアルキル、Ｃ（Ｒ７）Ｒ８、又はＰ（＝Ｏ）Ｒ７であり
Ｒ７及びＲ８はそれぞれ独立してＣ１〜Ｃ８−アルキル又はＣ６〜Ｃ１２−アリール、好ましくはそれぞれ独立してＣ１〜Ｃ４−アルキル又はＣ６〜Ｃ１０−アリール、より好ましくはそれぞれ独立してＣ１〜Ｃ２−アルキル又はＣ６〜Ｃ８−アリールであり、Ｃ３〜Ｃ８−アルキル又はＣ９〜Ｃ１２−アリールは分岐鎖状又は非分岐鎖状であってよい。
【００２６】
一般的には、吸水性ポリマー発泡体は、本発明の婦人用衛生吸収性物品に０．１ｇ〜２０ｇ、又は０．１５ｇ〜１５ｇ、又は０．２ｇ〜１０ｇ、更に又は０．３ｇ〜５ｇの量で含有される。
【００２７】
極めて特に好ましくは一般式Ｉの光開始剤ｃ）であって、式中Ｒ１、Ｒ２、Ｒ３、Ｒ４、及びＲ５はそれぞれ水素であり、ＸはＯＲ６であり、Ｒ６はヒドロキシエチルであり、ＹはＣ（Ｒ７）Ｒ８であり、またＲ７及びＲ８はそれぞれメチル（Ｉｒｇａｃｕｒｅ（登録商標）２９５９）であって、式中Ｒ１、Ｒ２、Ｒ３、Ｒ４、及びＲ５はそれぞれ水素であり、Ｘは水素であり、ＹはＣ（Ｒ７）Ｒ８であり、またＲ７及びＲ８はそれぞれメチル（Ｄａｒｏｃｕｒｅ（登録商標）１１７３）であって、式中Ｒ１、Ｒ２、Ｒ３、Ｒ４、及びＲ５はそれぞれ水素であり、Ｘは水素であり、またＹはシクロヘキシル（Ｉｒｇａｃｕｒｅ（登録商標）１８４）であって、式中Ｒ１及びＲ３はそれぞれ水素であり、Ｒ２及びＲ４はそれぞれメチルであり、Ｒ５はエチルであり、Ｘはメチルであり、ＹはＰ（＝Ｏ）Ｒ７であり、またＲ７はフェニル（Ｌｕｃｅｒｉｎ（登録商標）ＴＰＯ−Ｌ）である。
【００２８】
架橋剤ｃ）の量は、それぞれ中和されていないモノマーａ）に対して、好ましくは０．００１〜２重量％、より好ましくは０．０１〜１重量％、最も好ましくは０．０５〜０．２重量％である。
【００２９】
モノマーａ）は、好ましくは水溶性である。即ち、２３℃での水への溶解度は、典型的に水１００ｇあたり少なくとも１ｇ、好ましくは水１００ｇあたり少なくとも５ｇ、より好ましくは水１００ｇあたり少なくとも２５ｇ、最も好ましくは水１００ｇあたり少なくとも３５ｇである。
【００３０】
適したモノマーａ）は、例えばアクリル酸、メタクリル酸及びイタコン酸などのエチレン性不飽和カルボン酸である。特に好適なモノマーは、アクリル酸及びメタクリル酸である。アクリル酸は更に特に好適である。
【００３１】
更に好適なモノマーａ）は、例えば、スチレンスルホン酸、及び２−アクリルアミド−２−メチルプロパンスルホン酸（ＡＭＰＳ）などのエチレン性不飽和スルホン酸である。
【００３２】
不純物は、重合に重大な影響を与える可能性がある。それゆえ使用される原材料は、可能な限り高い純度を有することが望ましい。それゆえ多くの場合、モノマーａ）を特に精製することが有利である。好適な精製プロセスは、例えばＰＴＣ公報ＷＯ  ２００２／０５５４６９  Ａ１号、同第ＷＯ  ２００３／０７８３７８  Ａ１号、及び同第ＷＯ  ２００４／０３５５１４  Ａ１号に記載される。好適なモノマーａ）は、例えばＰＴＣ公報ＷＯ  ２００４／０３５５１４  Ａ１号に従って精製され、９９．８４６０重量％のアクリル酸、０．０９５０重量％の酢酸、０．０３３２重量％の水、０．０２０３重量％のプロピオン酸、０．０００１重量％のフルフラール、０．０００１重量％の無水マレイン酸、０．０００３重量％のジアクリル酸、及び０．００５０重量％のヒドロキノンモノメチルエーテル、を含有するアクリル酸である。
【００３３】
モノマーａ）の量は、中和されていないモノマーａ）を基準にして、及びモノマー溶液又はモノマー懸濁液を基準にして、それぞれ好ましくは２０〜９０重量％、より好ましくは３０〜８５重量％、最も好ましくは３５〜７５重量％である。本発明に関連しての「中和されていないモノマーａ）を基準にして」とは、中和前のモノマーａ）の割合が計算に用いられることを意味する。つまり、中和の寄与は考慮されない。
【００３４】
モノマーａ）の酸基は、一般的には２５〜９５モル％、好ましくは４０〜８５モル％、より好ましくは５０〜８０モル％、特に好ましくは５５〜７５モル％が中和されており、例えばアルカリ金属水酸化物、アルカリ金属酸化物、アルカリ金属炭酸塩、又はアルカリ金属炭酸水素塩、及びこれらの混合物などの通常の中和剤を使用することができる。しかしながらこの中和はまた、アンモニア、アミン、又はアルカノールアミン（例えばエタノールアミン、ジエタノールアミン、若しくはトリエタノールアミン）で行うこともできる。
【００３５】
本発明の好適な一実施形態では、中和されたモノマーａ）の１０〜９０モル％、好ましくは２０〜８０モル％、より好ましくは３０〜７０モル％、最も好ましくは４０〜６０モル％が、アルカノールアミンを用いて中和されている。
【００３６】
アルカノールアミンの割合が高くなるにつれて、ポリマー性発泡体の可撓性及び抽出物含有量の両方が増す。
【００３７】
モノマーａ）の全量におけるアクリル酸及び／又はその塩の割合は、好ましくは少なくとも５０モル％、より好ましくは少なくとも９０モル％、特に好ましくは少なくとも９５モル％である。
【００３８】
モノマーａ）は、典型的には重合禁止剤、好ましくはヒドロキノンモノエーテルを、貯蔵安定剤として含有する。
【００３９】
モノマー溶液は、それぞれ中和されていないモノマーａ）を基準にして、ヒドロキノンモノエーテルを、好ましくは最大２５０重量ｐｐｍ、好ましくは最大１３０重量ｐｐｍ、より好ましくは最大７０重量ｐｐｍ、好ましくは少なくとも１０重量ｐｐｍ、より好ましくは少なくとも３０重量ｐｐｍ、特に約５０重量ｐｐｍ含有する。例えば、適量のヒドロキノンモノエーテルを有するエチレン性不飽和の酸基を含有するモノマーを使用して、モノマー溶液を調製してよい。
【００４０】
好ましいヒドロキノンモノエーテルは、ヒドロキノンモノメチルエーテル（ＭＥＨＱ）及び／又はα−トコフェロール（ビタミンＥ）である。
【００４１】
好適な架橋剤ｂ）は、架橋に適した基を少なくとも２つ有する化合物である。このような基は例えば、ポリマー鎖中にラジカル重合導入可能なエチレン性不飽和基、及びモノマーａ）の酸基と共有結合を形成可能な官能基である。更に、モノマーａ）の少なくとも２個の酸基と配位結合を形成可能な多価金属塩も架橋剤ｂ）として適している。
【００４２】
架橋剤ｂ）は、好ましくは、ポリマーネットワークにラジカル重合導入できる少なくとも２個の重合可能な基を有する化合物である。適した架橋剤ｂ）は、例えばエチレングリコールジメタクリレート、ジエチレングリコールジアクリレート、ポリエチレングリコールジアクリレート、アリルメタクリレート、トリメチロールプロパントリアクリレート、トリアリルアミン、テトラアリルアンモニウムクロライド、テトラアリルオキシエタン（欧州特許第０  ５３０  ４３８  Ａ１号に記載）、ジアクリレート及びトリアクリレート（欧州特許第ＥＰ  ０  ５４７  ８４７  Ａ１号、同第０  ５５９  ４７６  Ａ１号、同第０  ６３２  ０６８  Ａ１号、ＰＴＣ公報ＷＯ  ９３／２１２３７  Ａ１号、同ＷＯ  ２００３／１０４２９９  Ａ１号、同ＷＯ  ２００３／１０４３００  Ａ１号、同ＷＯ  ２００３／１０４３０１  Ａ１、及びドイツ国特許第１０３  ３１  ４５０  Ａ１号に記載）、アクリレート基の他に更なるエチレン性不飽和基を備える混合アクリレート（ドイツ国特許第１０３  ３１  ４５６  Ａ１、及び同第１０３  ５５  ４０１  Ａ１号に記載）、又は架橋剤混合物（例えばドイツ国特許第１９５  ４３  ３６８  Ａ１号、同第１９６  ４６  ４８４  Ａ１号、ＰＴＣ公報ＷＯ  ９０／１５８３０  Ａ１号、及び同ＷＯ  ２００２／０３２９６２  Ａ２号に記載）である。
【００４３】
好適な架橋剤ｂ）は、ペンタエリスリチルトリアリルエーテル、テトラアロキシエタン、メチレンビスメタクリルアミド、１５箇所エトキシル化されたトリメチロールプロパントリアクリレート、ポリエチレングリコールジアクリレート、トリメチロールプロパントリアクリレート、及びトリアリルアミンである。
【００４４】
極めて具体的に好ましい架橋剤ｂ）は、例えばＰＣＴ公報ＷＯ  ２００３／１０４３０１  Ａ１号に記載されるような、アクリル酸又はメタクリル酸でジアクリレート又はトリアクリレートへとエステル化されたポリエトキシル化及び／又はプロポキシル化グリセリンである。３〜１０箇所エトキシル化されたグリセリンのジアクリレート及び／又はトリアクリレート類は、特に有利である。特に極めて好ましいのは、１〜５箇所エトキシル化及び／又はプロポキシル化されたグリセリンのジアクリレート又はトリアクリレート類である。最も好ましいのは、３〜５箇所エトキシル化及び／又はプロポキシル化されたグリセリンのトリアクリレート、特に３箇所エトキシル化されたグリセリンのトリアクリレートである。
【００４５】
架橋剤ｂ）の量は、それぞれの中和されていないモノマーａ）に対して好ましくは０．５〜１５重量％、より好ましくは２〜１０重量％、最も好ましくは３〜８重量％である。架橋剤含有量が増えるにつれて、遠心保持容量（ＣＲＣ）は低下し、２１．０ｇ／ｃｍ２（ＡＵＬ  ２．０６ｋＰａ［０．３ｐｓｉ］）の加圧下での吸収量は最大値を通過する（passes through）。
【００４６】
光開始剤ｃ）の他に、モノマー溶液又はモノマー懸濁液は更なる開始剤を含有してよい。これらの開始剤には重合条件下でラジカルを生じるあらゆる化合物が使用でき、これは例えば熱開始剤、レドックス開始剤である。
【００４７】
熱開始剤は例えば、過酸化物、ヒドロペルオキシド、過酸化水素、過硫酸塩、及びアゾ開始剤である。好適なアゾ開始剤は、例えば、２，２’−アゾビス（２−アミジノプロパン）ジヒドロクロライド、２，２’−アゾビス（Ｎ，Ｎ−ジメチレン）イソブチルアミジンジヒドロクロライド、２−（カルバモイルアゾ）イソブチロニトリル、２，２’−アゾビス−［２−（２’−イミダゾリン−２−イル）プロパン］ジヒドロクロライド、及び４，４’−アゾビス−（４−シアノペンタン酸）である。
【００４８】
本発明の好適な実施形態では、光開始剤ｃ）とアゾ開始剤との組み合わせが使用される。これによって、特に白色で、残留モノマーレベルが特に低い吸水性ポリマー発泡体を得ることができる。
【００４９】
界面活性剤ｄ）は、発泡モノマー溶液又はモノマー懸濁液の調製及び安定化に重要である。相互に相容性のアニオン性、カチオン性、若しくは非イオン性の界面活性剤、又は界面活性剤混合物が使用できる。有利と実証されている低分子量又はポリマー性の界面活性剤、別種又は同種の界面活性剤の組み合わせを使用することができる。使用可能な非イオン性界面活性剤は例えば、酸化アルキレンの付加生成物、特に酸化エチレン、酸化プロピレン、及び／又は酸化ブチレンを、アルコール、アミン、フェノール、ナフトール、又はカルボン酸に付加したものである。使用される界面活性剤は、有利には酸化エチレン及び／又は酸化プロピレンを、少なくとも１０の炭素原子を含むアルコールに付加した付加生成物であり、ここで付加生成物はアルコール１モルあたり３〜２００モルの添加された酸化エチレン及び／又は酸化プロピレンを含む。この付加生成物は、酸化アルキレン単位を、ブロックの形態で、又はランダムな分布で含有する。使用可能な非イオン性界面活性剤の例は、獣脂アルコール１モルに酸化エチレン７モルが付加した付加生成物、獣脂アルコール１モルと酸化エチレン９モルとの反応生成物、及び獣脂アルコール１モルに酸化エチレン８０モルが付加した付加生成物である。更なる使用可能な市販の非イオン性界面活性剤は、オキソアルコール又はチーグラーアルコールと、アルコール１モルあたり５〜１２モルの酸化エチレン（特に７モルの酸化エチレン）との反応生成物である。更なる使用可能な市販の非イオン性界面活性剤は、ひまし油のエトキシル化によって得られる。ひまし油１モルあたり、例えば酸化エチレンを１２〜８０モル付加させる。更なる使用可能な市販の製品は例えば、１８モルの酸化エチレンと１モルの獣脂アルコールとの反応生成物、１０モルの酸化エチレンが１モルのＣ１３／Ｃ１５オキソアルコールに付加した付加生成物、又は７〜８モルの酸化エチレンを１モルのＣ１３／Ｃ１５オキソアルコールに反応させた反応生成物である。更なる適切な非イオン性界面活性剤は、フェノールアルコキシレートであり、例えば９モルの酸化エチレンと反応させたｐ−ｔｅｒｔ−ブチルフェノール、又は１モルのＣ１２〜Ｃ１８アルコールと７．５モルの酸化エチレンとの反応生成物のメチルエーテルである。
【００５０】
上記の非イオン性界面活性剤は例えば、硫酸によるエステル化によって、相応する硫酸モノエステルに転換することができる。硫酸モノエステルは、アルカリ金属塩又はアンモニウム塩の形態で、アニオン性界面活性剤として使用する。好適なアニオン性界面活性剤は例えば、酸化エチレン及び／又は酸化プロピレンが脂肪アルコールに付加した付加生成物の硫酸モノエステルのアルカリ金属塩若しくはアンモニウム塩、アルキルベンゼンスルホン酸のアルカリ金属塩若しくはアンモニウム塩、又は硫酸アルキルフェノールエーテルのアルカリ金属塩若しくはアンモニウム塩である。上記の種類の製品は市販されている。例えば、１０６モルの酸化エチレンに反応させたＣ１３／Ｃ１５のオキソアルコールの硫酸モノエステルのナトリウム塩、ドデシルベンゼンスルホン酸のトリエタノールアミン塩、硫酸アルキルフェノールエーテルのナトリウム塩、及び１０６モルの酸化エチレンと１モルの獣脂アルコールとの反応生成物の硫酸モノエステルのナトリウム塩が、商業的に利用可能なアニオン性界面活性剤である。更なる好適なアニオン性界面活性剤は、Ｃ１３／Ｃ１５オキソアルコールの硫酸モノエステル、Ｃ１５アルキルスルホネートなどのパラフィンスルホン酸、アルキル置換されたベンゼンスルホン酸、ドデシルベンゼンスルホン酸及びジ−ｎ−ブチルナフタレンスルホン酸などのアルキル置換されたナフタレンスルホン酸、並びにＣ１５／Ｃ１８脂肪アルコールホスフェートなどの脂肪アルコールホスフェートである。重合可能な水性混合物は、非イオン性界面活性剤とアニオン性界面活性剤との組み合わせ、非イオン性界面活性剤の組み合わせ、又はアニオン性界面活性剤の組み合わせを含有することができる。カチオン性界面活性剤もまた好適である。その例は、硫酸ジメチルで四級化された、６．５モルの酸化エチレンと１モルのオレイルアミンとの反応生成物、塩化ジステアリルメチルアンモニウム、塩化ラウリルトリメチルアンモニウム、臭化セチルピリジニウム、及び好ましくはカチオン性界面活性剤として用いられる硫酸ジメチルで四級化されたステアリン酸トリエタノールアミンエステルである。
【００５１】
中和されていないモノマーａ）を基準とする界面活性剤の量は、好適には０．０１〜１０重量％、より好適には０．１〜６重量％、最も好適には０．８〜３重量％である。
【００５２】
酸基を有するエチレン性不飽和モノマーａ）と共重合可能なエチレン性不飽和モノマーｅ）は、例えば、アクリルアミド、メタクリルアミド、ヒドロキシエチルアクリレート、ヒドロキシエチルメタクリレート、ジメチルアミノエチルメタクリレート、ジメチルアミノエチルアクリレート、ジメチルアミノプロピルアクリレート、ジエチルアミノプロピルアクリレート、ジメチルアミノエチルメタクリレート、ジエチルアミノエチルメタクリレートである。
【００５３】
可溶化剤ｆ）は水混和性有機溶剤、例えばジメチルスルホキシド、ジメチルホルムアミド、Ｎ−メチルピロリドン、１価アルコール、グリコール、ポリエチレングリコール、又はこれらから誘導されるモノエーテルであり、ここでこのモノエーテルは、分子中に二重結合を含有しない。好適なエーテルは、メチルグリコール、ブチルグリコール、ブチルジグリコール、メチルジグリコール、ブチルトリグリコール、３−エトキシ−１−プロパノール、及びグリセリルモノメチルエーテルである。
【００５４】
可溶化剤ｆ）を用いる場合、その含有量はモノマー溶液又はモノマー懸濁液中で、好適には最大５０重量％、より好適には１〜２５重量％、最も特に好適には５〜１０重量％である。
【００５５】
モノマー溶液又はモノマー懸濁液は、ｇ）増粘剤、発泡安定剤、充填材、繊維、及び／又はセル核形成剤を含有することができる。増粘剤は例えば、発泡構造を最適化するため、及び発泡安定性を改善させるために使用される。これにより、発泡体は重合の間、僅かしか収縮しない。有用な増粘剤としては、水性系の粘度を著しく向上させる、本開示の目的のために公知のあらゆる天然及び合成のポリマーが挙げられる。これらは水膨潤性又は水溶性の合成及び天然ポリマーであり得る。増粘剤の詳細な概要については、例えば、Ｒ．Ｙ．ロヘッド（R.Y. Lochhead）とＷ．Ｒ．フロン（W.R. Fron）によるＣｏｓｍｅｔｉｃｓ  ＆  Ｔｏｉｌｅｔｒｉｅｓ、ｐ．１０８、ｐ．９５〜１３５（１９９３年５月）、及びＭ．Ｔ．クラーク（M.T. Clarke）による１９９３年ニューヨーク所在マーセル・デッカー社（Marcel Dekker Inc.）出版の「Ｃｏｓｍｅｔｉｃ  Ｓｃｉｅｎｃｅ  ａｎｄ  Ｔｅｃｈｎｏｌｏｇｙ  Ｓｅｒｉｅｓ，Ｖｏｌ．１３」内「Ｒｈｅｏｌｏｇｉｃａｌ  Ｐｒｏｐｅｒｔｉｅｓ  ｏｆ  Ｃｏｓｍｅｔｉｃｓ  ａｎｄ  Ｔｏｉｌｅｔｒｉｅｓ」中のＤ．ラバ（D. Laba）編「Ｒｈｅｏｌｏｇｉｃａｌ  Ａｄｄｉｔｉｖｅｓ」の論文に見出すことができる。
【００５６】
増粘剤として有用な水膨潤性又は水溶性の合成ポリマーは例えば、高分子量のポリエチレングリコール、又はエチレングリコールとプロピレングリコールとのコポリマー、及びデンプン、グアール粉、イナゴマメ粉などの高分子量の多糖類、又はカルボキシメチルセルロース、ヒドロキシエチルセルロース、ヒドロキシメチルセルロース、ヒドロキシプロピルセルロース、及びセルロース混合エーテルなどの天然物質の誘導体である。増粘剤のさらなる群は、微粒子ケイ素、ゼオライト、ベントナイト、セルロース粉末、又はその他の架橋ポリマーの微粒子粉末などの非水溶性生成物である。モノマー溶液又はモノマー懸濁液は、増粘剤を最大３０重量％含有することができる。このような増粘剤を用いる場合、これらはモノマー溶液又はモノマー懸濁液中に、０．１〜１０重量％、好ましくは０．５〜２０重量％の量で存在する。
【００５７】
発泡構造を最適化するため、任意で、分子中に少なくとも５つの炭素原子を有する炭化水素を、水性反応混合物に添加することができる。好適な炭化水素は例えば、ペンタン、シクロペンタン、ヘキサン、シクロヘキサン、ヘプタン、オクタン、イソオクタン、デカン、及びドデカンである。有用な脂肪族炭化水素は、直鎖状、分岐鎖状、又は環状であってよく、また、発泡中の水性混合物の温度を超える沸点を有する。脂肪族炭化水素は、未重合の発泡された水性反応混合物の貯蔵寿命を向上させる。これにより、未重合の発泡体の取り扱いが容易になり、また、工程の信頼性が向上する。これらの炭化水素は、例えばセル核形成剤として作用し、同時に既に発泡した発泡体を安定化する。加えて、これらはモノマー溶液又はモノマー懸濁液を重合させる際に、更なる発泡をもたらすことができる。これらはその後、発泡剤の機能も有し得る。炭化水素の代わりに、又は炭化水素との混合物中に、任意で、塩素化若しくはフッ素化された炭化水素を、セル核形成剤及び／又は発泡安定剤として使用することもでき、それは例えばジクロロメタン、トリクロロメタン、１，２−ジクロロエタン、トリクロロフルオロメタン、又は１，１，２−トリクロロトリフルオロエタンである。炭化水素を用いる場合は、モノマー溶液又はモノマー懸濁液を基準にして、例えば０．１〜２０重量％、好ましくは０．１〜１０重量％の量で使用する。
【００５８】
発泡体の特性を変化させるため、１種又は複数の充填材を添加することができ、それは例えば白亜、タルク、粘土、二酸化チタン、酸化マグネシウム、酸化アルミニウム、親水性若しくは疎水性の多形体中の沈殿シリカ、ドロマイト、及び／又は硫酸カルシウムである。充填材は最大３０重量％の量で、モノマー溶液又はモノマー懸濁液中に存在してよい。
【００５９】
最初に上記の水性モノマー溶液又はモノマー懸濁液を発泡させる。例えば、不活性ガス（例えば窒素、二酸化炭素、又は空気）を、例えば０．２〜４０ＭＰａ（２〜４００ｂａｒ）の圧力下で、水性のモノマー溶液又はモノマー懸濁液中に溶解させ、続いて、標準気圧まで放圧することができる。少なくとも１つのノズルから放圧する際に、流動性のモノマー発泡体が形成される。望ましからぬ沈殿は避けるべきであるが、温度が下がるとガス溶解度は増すため、ガス飽和とそれに続く発泡は、可能な限り低い温度で行うべきである。水性モノマー溶液又はモノマー懸濁液を別の方法で、不活性ガスの微細な気泡を分散させることにより、発泡させることもできる。実験室では、水性のモノマー溶液又はモノマー懸濁液を、例えば水性のモノマー溶液又はモノマー懸濁液を泡立て器付きフードプロセッサー内で発泡させることによって、発泡させることができる。更に、炭酸塩又は炭酸水素塩を添加して中和することにより、水性モノマー溶液又はモノマー懸濁液を二酸化炭素で発泡させることもできる。
【００６０】
この発泡生成は、好適には不活性ガス雰囲気中で、不活性ガスによって行い、例えば窒素又は希ガスを標準気圧下、又は高圧下、例えば最大２．５ＭＰａ（２５ｂａｒ）で混合し、続いて放圧することによって実施できる。モノマー発泡体の硬度、気泡の大きさ、及びモノマー発泡体中の気泡の分布は、例えばｄ）界面活性剤、ｆ）可溶化剤、ｇ）発泡安定剤、セル核形成剤、増粘剤、及び充填材を選択することで、幅広い範囲で変化し得る。これによって、モノマー発泡体の密度、開放気泡含有量、及び壁厚を容易に調節できる。水性モノマー溶液又はモノマー懸濁液は好適には、その構成成分の沸点を下回る温度、例えば最大１００℃の周辺温度、好ましくは０〜５０℃、より好ましくは５〜２０℃で発泡させる。しかしながら、水性モノマー溶液又はモノマー懸濁液を気密密封された容器で発泡させることにより、沸点が最も低い成分の沸点を超える温度で作業することもできる。これにより流動性があり、長期間にわたって安定したモノマー発泡体が得られる。モノマー発泡体の密度は、２０℃の温度下で、例えば０．０１〜０．９ｇ／ｃｍ３である。
【００６１】
得られるモノマー発泡体は、好適な基質上で重合させることができる。重合は光開始剤ｃ）の存在下で実施する。これらのラジカルは例えば、加熱により（熱重合）、又は好適な波長の光を照射することにより（紫外線重合）発生させることができる。
【００６２】
層厚が最大で約５ｍｍのポリマー性発泡体は例えば、モノマー発泡体の片面若しくは両面を加熱することにより、又はより具体的には片面若しくは両面を照射することによって調製する。比較的厚いポリマー性発泡体、例えば数ｃｍ厚のポリマー性発泡体を調製する場合は、モノマー発泡体をマイクロ波で加熱するのが特に有利である。なぜならこの方法では、比較的均一な加熱が可能だからである。しかしながら、層厚が増すにつれて、未転換のモノマーａ）及び架橋剤ｂ）の割合が、得られるポリマー性発泡体中で増加する。この熱重合は、例えば２０〜１８０℃、好ましくは４０〜１６０℃、特に６５〜１４０℃の温度で行う。比較的厚いポリマー性発泡体の場合は、モノマー発泡体の両面を例えば接触加熱で、若しくは照射により、又は乾燥機中で、加熱及び／若しくは照射することができる。得られるポリマー性発泡体は開放気泡である。開放気泡の割合は、例えば少なくとも８０％、好ましくは９０％超である。特に好ましいポリマー性発泡体は開放気泡含有量が１００％である。ポリマー性発泡体中の開放気泡の割合は、例えば走査電子顕微鏡で測定できる。
【００６３】
モノマー発泡体の重合後、又は重合中にポリマー性発泡体を乾燥させる。この際、水及び他の揮発性成分が除去される。好適な乾燥法の例は、空気式乾燥などの熱対流乾燥、ローラー乾燥などの熱接触乾燥、赤外線乾燥などの放射乾燥、マイクロ波乾燥などの誘電性乾燥、及び凍結乾燥である。
【００６４】
乾燥温度は典型的には５０〜２００℃、好適には６０〜１５０℃、より好適には８０〜１２０℃、最も好適には９０〜１１０℃の範囲である。この温度での乾燥機中における好適な滞留時間は、好ましくは少なくとも１分、より好ましくは少なくとも２分、最も好ましくは少なくとも５分であり、一般的には最大２０分である。
【００６５】
不所望な分解反応及び架橋反応を避けるため、減圧下で、保護ガス雰囲気下で、及び／又は穏やかな熱条件（生成物温度が１２０℃、好ましくは１００℃を超えない温度）で乾燥を行うことが有利であり得る。特に好適な乾燥法は、（真空）ベルト乾燥法である。
【００６６】
乾燥工程の後、ポリマー性発泡体は通常、１５重量％未満の水を含有する。しかしながら、ポリマー性発泡体の水含有量は水又は水蒸気で湿らせることにより、必要に応じて調整し得る。
【００６７】
吸水性ポリマー発泡体は、特性を更に改善するために表面後架橋することができる。好適な表面後架橋剤は、ポリマー粒子の少なくとも２個のカルボキシレート基との共有結合を形成可能な基を備える化合物である。好適な化合物は例えば、多官能性アミン、多官能性アミドアミン、多官能性エポキシド（欧州特許第０  ０８３  ０２２  Ａ２号、同第０  ５４３  ３０３  Ａ１号、及び同第０  ９３７  ７３６  Ａ２号に記載される）、２官能性又は多官能性のアルコール（ドイツ国特許第３３  １４  ０１９  Ａ１号、同第３５  ２３  ６１７  Ａ１号、及び欧州特許第０  ４５０  ９２２  Ａ２号に記載される）、又はβ−ヒドロキシアルキルアミド（ドイツ国特許第１０２  ０４  ９３８  Ａ１号、及び米国特許第６，２３９，２３０号に記載される）である。
【００６８】
加えて、ドイツ国特許第４０  ２０  ７８０  Ｃ１号の中で環状カーボネートが、同第１９８  ０７  ５０２  Ａ１号の中で２−オキサゾリドン及びその誘導体、例えば２−ヒドロキシエチル−２−オキサゾリドンが、同第１９８  ０７  ９９２  Ｃ１号の中でビス−及びポリ−２−オキサゾリジノンが、同第１９８  ５４  ５７３  Ａ１号の中で２−オキソテトラヒドロ−１，３−オキサジン及びその誘導体が、同第１９８  ５４  ５７４  Ａ１号の中でＮ−アシル−２−オキサゾリドンが、同第１０２  ０４  ９３７  Ａ１号の中で環状尿素が、同第１０３  ３４  ５８４  Ａ１号の中で二環式アミドアセタールが、欧州特許第１  １９９  ３２７  Ａ２号の中でオキセタン及び環状尿素が、またＰＴＣ公報ＷＯ  ２００３／３１４８２  Ａ１号の中でモルホリン−２，３−ジオン及びその誘導体が好適な表面後架橋剤として記載されている。
【００６９】
好ましい表面後架橋剤は、エチレンカーボネート、エチレングリコールジグリシジルエーテル、ポリアミドとエピクロロヒドリンとの反応生成物、及びプロピレングリコールと１，４−ブタンジオールとの混合物である。
【００７０】
極めて具体的に好ましい表面後架橋剤は、２−ヒドロキシエチルオキサゾリジン−２−オン、オキサゾリジン−２−オン、及び１，３−プロパンジオールである。
【００７１】
更に、ドイツ国特許第３７  １３  ６０１  Ａ１号に記載されるような、追加の重合可能なエチレン性不飽和基を含有する表面後架橋剤も使用することができる。
【００７２】
表面後架橋剤の量は、それぞれの吸水性ポリマー発泡体を基準にして、好ましくは０．００１〜２重量％、より好ましくは０．０２〜１重量％、最も好ましくは０．０５〜０．２重量％である。
【００７３】
本発明の好ましい一実施態様では、表面後架橋剤の他に多価カチオンを、表面後架橋工程の前、その間、又はその後に、吸水性ポリマー発泡体に適用する。
【００７４】
本発明による方法において使用することができる多価カチオンは、例えば２価のカチオン、例えば亜鉛、マグネシウム、カルシウム、鉄及びストロンチウムのカチオン、３価のカチオン、例えばアルミニウム、鉄、クロム、希土類及びマンガンのカチオン、４価のカチオン、例えばチタン及びジルコニウムのカチオンである。可能な対イオンは、塩化物イオン、臭化物イオン、硫酸イオン、硫酸水素イオン、炭酸イオン、炭酸水素イオン、硝酸イオン、リン酸イオン、リン酸水素イオン、リン酸２水素イオン、並びにカルボン酸イオン、例えば酢酸イオン及び乳酸イオンである。硫酸アルミニウムが好ましい。金属塩以外に、ポリアミンも多価カチオンとして使用することができる。
【００７５】
多価カチオンの使用量は、それぞれ吸水性ポリマー発泡体に対して、例えば０．００１〜１．５重量％、好ましくは０．００５〜１重量％、より好ましくは０．０２〜０．８重量％である。
【００７６】
表面後架橋は一般的に、表面後架橋剤溶液を吸水性ポリマー発泡体上に噴霧する方法で実施する。噴霧した後で、表面後架橋剤でコーティングされたポリマー性発泡体を熱乾燥し、この表面後架橋反応は、乾燥工程前又は乾燥工程中のどちらで行ってもよい。
【００７７】
好適な乾燥温度は５０〜２５０℃、好ましくは７０〜１５０℃、より好ましくは８５０〜１２０℃、最も好ましくは９０〜１１０℃の範囲である。この温度での乾燥機中における好適な滞留時間は、好ましくは少なくとも１分、より好ましくは少なくとも２分、最も好ましくは少なくとも５分であり、一般的には最大２０分である。
【００７８】
ポリマー性発泡体は、特性を改善するために追加的にコーティング、又は後湿潤化することができる。
【００７９】
自由膨潤速度（ＦＳＲ）及び塩水流伝導度（ＳＦＣ）を改善するための好適なコーティングは、例えば無機不活性物質、例えば水不溶性金属塩、有機ポリマー、カチオン性ポリマー、並びに２価又は多価の金属カチオン、例えば硫酸アルミニウム、及び乳酸アルミニウムである。不所望の凝結傾向を弱めるための好適なコーティングは、例えばＡｅｒｏｓｉｌ（登録商標）２００などのヒュームドシリカ、及びＳｐａｎ（登録商標）２０などの界面活性剤である。未転換のモノマー（残留モノマー）量を減少させるための好適なコーティングは、例えば、亜硫酸の塩、次亜リン酸の塩、及び／又は有機スルフィン酸の塩などの還元剤である。しかしながら、用いられる還元剤は、好ましくは２−ヒドロキシ−２−スルフィナト酢酸のナトリウム塩と、２−ヒドロキシ−２−スルホネート酢酸（sulfonatoacetic acid）の２ナトリウム塩と、亜硫酸水素ナトリウムとの混合物である。このような混合物は、ブルゴライト（Bruggolite）（登録商標）ＦＦ６、及びブルゴライト（登録商標）ＦＦ７（Ｂｒｕｇｇｅｍａｎｎ  Ｃｈｅｍｉｃａｌｓ；ハイルブロン、ドイツ）の商品名で入手可能である。
【００８０】
本発明のプロセスによって、高い遠心保持容量（ＣＲＣ）及び低い抽出物含有量を有する吸水性ポリマー発泡体を調製することが可できる。
【００８１】
本発明は更に、本発明のプロセスによって得られる吸水性ポリマー発泡体、及び遠心保持容量（ＣＲＣ）が少なくとも５ｇ／ｇで、かつ残留モノマー含有量が０．１５重量％未満の吸水性ポリマー発泡体を提供する。
【００８２】
本発明の吸水性ポリマー発泡体は、一般的に少なくとも５ｇ／ｇ、好ましくは少なくとも６ｇ／ｇ、より好ましくは少なくとも７ｇ／ｇ、特に好ましくは少なくとも８ｇ／ｇ、極めて特に好ましくは少なくとも９ｇ／ｇの遠心保持容量（ＣＲＣ）を有する。吸水性ポリマー発泡体の遠心保持容量（ＣＲＣ）は、一般的には２０ｇ／ｇ未満である。
【００８３】
吸水性ポリマー発泡体は、一般的には０．１５重量％未満、好ましくは０．１２重量％未満、より好ましくは０．１重量％未満、特に好ましくは０．０７５重量％未満、最も好ましくは０．０５重量％未満の残留モノマーを含有する。
【００８４】
吸水性ポリマー発泡体は、一般的には０．００２重量％未満、好ましくは０．００１重量％未満、より好ましくは０．０００５重量％未満、特に好ましくは０．０００２重量％未満、最も好ましくは０．０００１重量％未満の残留架橋剤を含有する。
【００８５】
本発明によれば、婦人用衛生吸収性物品は、当該技術分野において既知であるように、吸水性ポリマー発泡体を、一般的には吸収性コア中に、例えば所望の形状と厚さからなる層として、更に又は吸水性ポリマー発泡体の層及びその他の層、例えば繊維性層を含有する複合構造体としても、備えることができる。吸水性ポリマー発泡体は、従来の超吸収性ポリマー又は吸収性ゲル化材料に追加して、又はそれらの代替として、本発明の婦人用衛生吸収性物品中に含有され得る。
【００８６】
例えば、吸水性ポリマー発泡体は、上記の通り総量が０．１ｇ〜２０ｇ、又は０．１５ｇ〜１５ｇ、又は０．２ｇ〜１０ｇ、更に若しくは０．３ｇ〜５ｇの単一の層として、又は複数の層の組み合わせとして含有され得る。
【００８７】
吸水性ポリマー発泡体は一般的に、例えば本発明の婦人用衛生吸収性物品のコア中に、例えば当該技術分野で既知の手法、例えば所望の寸法を有するより小さな断片を得るためにより大きな断片を切断又は粉砕することにより得られる粒子などの、選択された寸法の複数の断片の形態にて、選択した量で提供することもできる。前記のより小さな吸水性ポリマー発泡体の断片、例えば粒子は、本発明の婦人用衛生吸収性物品内、例えば一般的には吸収性コア内に、上記の選択した量で提供することができる。これらは例えば、フラッフパルプなどの繊維質材料中に分散する、又は、例えば繊維質、シートなどを含む層の間に含有することができ、かくして積層構造体を形成する。断片、例えば粒子は、一般的には１００〜１０００μｍ、又は２５０〜６００μｍ、更に又は３００〜５００μｍの平均粒径を有し得る。粒子の平均粒径は、ＥＤＡＮＡ推奨試験法番号ＷＳＰの２２０．２−０５「Ｐａｒｔｉｃｌｅ  ｓｉｚｅ  ｄｉｓｔｒｉｂｕｔｉｏｎ」によって測定することができ、ここでふるい画分の質量割合は累積的にプロットされ、平均粒径はグラフで測定される。この場合の平均粒径は、累積で５０重量％まで増加するメッシュサイズの値である。
【００８８】
吸水性ポリマー発泡体の量は、当業者に周知される、例えば超吸収性ポリマー滴定法などの任意の好適な方法で、一般的にはそれを含有する婦人衛生吸収性製品中で、特に粒子状で含有されるときに測定することができる。
【００８９】
本発明の婦人用衛生吸収性物品においては、コアは一般的に、吸水性のコア、又は当該技術分野において既知のコアシステムから選択されてよい。本明細書で使用する時、用語「吸収性コア」は、その主要な機能が流体を吸収、貯蔵、及び分散することである任意の材料、又は複数の材料の層を指す。
【００９０】
例えば、吸収性コアは以下の成分を含んでよい。（ａ）例えば第１の流体分配層及び第２の流体分配層を合わせて備える任意の流体分配層、（ｂ）流体貯蔵層、（ｃ）貯蔵層の下にある任意の繊維質（「ダスティング」）層、及び（ｄ）その他の任意の成分。本発明によれば、吸水性ポリマー発泡体は、前記の層のうち少なくとも１つに、例えば流体貯蔵層に提供し得る。例えば、吸水性ポリマー発泡体は、繊維質の第１の流体分配層と繊維質のダスティング層との間に備えられた、こうした複合コア構造体の貯蔵層中に含有し得る。吸水性ポリマー発泡体は、例えば貯蔵層の全体を構成する層として、こうした複合コア構造体中に含有し得る。上記と類似する別の実施形態では、吸水性ポリマー発泡体は、複数の断片の形態、例えば、一般的には選択された粒径の粒子の形態で、流体分配層及びダスティング層を構成し得る好適な繊維質層中に組み込むことができる。上述されるような本発明の全ての実施形態において、吸水性ポリマー発泡体は典型的に、上記で選択した量を組み込むことができる。
【００９１】
本発明で使用される吸水性ポリマー発泡体は、高い血液吸収能力及び高い自由膨潤速度を有するため、経血、膣分泌物、及び尿を吸収する婦人衛生物品での使用に特に好適である。
【００９２】
これは、従来の超吸収体材料が、経血及び膣分泌物などの流体の粘度及び／又は複合的な体液の性質に対して、比較的に最適でない吸収力及び保持容量を有し得ているため、特に望ましい。経血及び膣分泌物は、実際は水より高い分子量を持つ成分、並びに赤血球、白血球を含む血球成分、可溶性たんぱく質、細胞残屑及び粘液を含む水系の流体であり、これらのために、超吸収体によるこれら流体の吸収速度が低下する。経血及び膣分泌物は、どちらかと言えば粘度が高く、従来の吸収性ゲル材料を備える吸収性構造体中に吸収するのがより困難であり、その上、赤血球のような血球成分は、ある種の超吸収性粒子の吸収能力を低下させる場合がある。これは、超吸収性材料内、ひいては超吸収性材料を含む吸収性物品内への流体の初期取り込み速度の低下につながり、その結果、最終的な吸収能力及び保持能力の低下を招き得る。
【００９３】
それ故に、本発明の婦人用衛生吸収性物品は、経血、膣分泌物、又は尿の改善された吸収及び保持能力を有する。
【００９４】
更に、本発明はまた、一般的に婦人用衛生吸収性物品中に経血、及び／又は膣分泌物、及び／又は尿を吸収するための、上述された吸水性ポリマー粒子の使用方法にも関する。
【００９５】
方法：
特に指示しない限り、周囲温度２３±２℃及び相対湿度５０±１０％にて測定すること。吸水性ポリマー粒子は、測定前に完全に混合する。
【００９６】
残留モノマー
吸水性ポリマー発泡体の残留モノマーを、ＥＤＡＮＡ推奨試験法番号ＷＳＰの２１０．２−０５「Ｒｅｓｉｄｕａｌ  Ｍｏｎｏｍｅｒｓ」に従って同様に測定する。
【００９７】
残留架橋剤
吸水性ポリマー発泡体のポリマー粒子の残留架橋剤含有量を、ＺＯＲＢＡＸ（登録商標）Ｅｃｌｉｐｓｅ  ＸＤＢ  Ｃ１８逆相カラム（Ａｇｉｌｅｎｔ  Ｔｅｃｈｎｏｌｏｇｉｅｓ（アメリカ））を使用したＨＰＬＣによって測定し、それに続きＵＶ／ＶＩＳ測定及び外部標準較正（calibration with an external standard）を実施する。使用される移動相は、勾配を有するアセトニトリル／水である。
【００９８】
遠心保持容量
吸水性ポリマー発泡体の遠心保持容量（ＣＲＣ）は、ＥＤＡＮＡ推奨試験法番号ＷＳＰの２４１．２−０５「Ｃｅｎｔｒｉｆｕｇｅ  Ｒｅｔｅｎｔｉｏｎ  Ｃａｐａｃｉｔｙ」に従って同様に測定する。
【００９９】
抽出物含有量
吸水性ポリマー発泡体の抽出物含有量は、モル質量Ｍａｃｒに対する、任意で部分的に中和されたモノマーａ）の平均モル質量を使用し、ＥＤＡＮＡ推奨試験法番号ＷＳＰの２７０．２−０５「Ｅｘｔｒａｃｔａｂｌｅｓ」に従って同様に測定する。
【０１００】
ＥＤＡＮＡ試験方法は、例えば、ＥＤＡＮＡ（Ａｖｅｎｕｅ  Ｅｕｇｅｎｅ  Ｐｌａｓｋｙ  １５７，Ｂ−１０３０ブリュッセル、ベルギー）から入手可能である。
【実施例】
【０１０１】
以下の実施例では、例えば層として、本発明の婦人用衛生吸収性物品中に、一般的に例えば吸収性コア中に選択した量で含有し得る代表的な吸水性ポリマー発泡体について説明する。
【０１０２】
（実施例１）
アクリル酸２０９．１ｇ、３７．３重量％のアクリル酸ナトリウム水溶液８１．３ｇ、サートマー（Sartomer）（登録商標）ＳＲ−３４４（モル質量がおよそ４００ｇ／モルのポリエチレングリコールのジアクリレート）１６．８ｇ、１５重量％のルテンソル（Lutensol）（登録商標）ＡＴ８０水溶液（酸化エチレン８０モルが、１モルの直鎖状飽和Ｃ１６〜Ｃ１８脂肪アルコールに付加した付加生成物、ＢＡＳＦ  ＳＥ（ルートヴィヒスハーデン；ドイツ）製）２５．６ｇ、及び水２６．６ｇを、ビーカー内で混合した。続いて、冷却して温度を１５℃以下に維持しながら、トリエタノールアミン２４０．５ｇを滴下して添加した。
【０１０３】
得られる均質な溶液を圧力容器に移し、そこで２５分間、１．２ＭＰａ（１２ｂａｒ）で加圧して、二酸化炭素で飽和させた。圧力下で、３重量％のＷａｋｏ（登録商標）Ｖ−５０（２，２’−アゾビス（２−アミジノプロパン）ジヒドロクロライド）水溶液８．０ｇ、及びＩｒｇａｃｕｒｅ（登録商標）２９５９（１−［４−（２−ヒドロキシエトキシ）フェニル］−２−ヒドロキシ−２−メチルプロパン−１−オン）０．２４ｇを添加して、強力な二酸化炭素流で混合した。続いて更に５分間、二酸化炭素を反応混合物に通した。その後、二酸化炭素で飽和された反応混合物を、１．２ＭＰａ（１２ｂａｒ）の圧力で、直径１．０ｍｍのダイから押出すことで、微細なセルを有する流動性の発泡体が形成された。
【０１０４】
ＤＩＮ  Ａ３のガラス板（縁の高さ３ｍｍ）の底部を透明なポリエステルフィルムで覆った。得られたモノマー発泡体をガラスプレートに適用し、第２の透明なポリエステルフィルム及び第２のガラスプレートで覆った。この発泡体試料の両面に、上側からは１台のＵＶＡＳＰＯＴ  １０００／Ｔ  ＵＶ／ＶＩＳ放射器（Ｄｒ．Ｈｏｎｌｅ  ＡＧ（ドイツ連邦共和国；ドイツ））で、下側からは２台のＵＶＡＳＰＯＴ  ４００／Ｔ  ＵＶ／ＶＩＳ放射器（Ｄｒ．Ｈｏｎｌｅ  ＡＧ（ドイツ連邦共和国；ドイツ））で同時に４分間紫外線を照射した。モノマー発泡体から上側ランプまでの距離は３９ｃｍで、モノマー発泡体から下側ランプまでの距離は１３ｃｍであった。
【０１０５】
得られたポリマー性発泡体を１００℃の空気式乾燥機内で１０分間乾燥して、分析した。発泡体の残留モノマー含有量は０．１３重量％、残留架橋剤含有量は０．０００３重量％、遠心保持容量（ＣＲＣ）は８．４ｇ／ｇ、抽出物含有量は５５重量％であった。
【０１０６】
（実施例２）（比較例）
手順を実施例１と同様に実施した。開始剤は、３重量％のＷａｋｏ（登録商標）Ｖ−５０（２，２’−アゾビス（２−アミジノプロパン）ジヒドロクロライド）水溶液１６．０ｇを使用した。発泡体の残留モノマー含有量は０．７２重量％、残留架橋剤含有量は０．１４重量％、遠心保持容量（ＣＲＣ）は９．６ｇ／ｇ、抽出物含有量は４２重量％であった。
【０１０７】
（実施例３）
手順を実施例１と同様に実施した。開始剤は、Ｉｒｇａｃｕｒｅ（登録商標）２９５９（１−［４−（２−ヒドロキシエトキシ）フェニル］−２ーヒドロキシ−２−メチルプロパン−１−オン）０．４８ｇを使用した。得られたポリマー性発泡体は、下のポリエステルフィルムから除去が困難であった。発泡体の残留モノマー含有量は０．０６８重量％、残留架橋剤含有量は０．０００１重量％未満、遠心保持容量（ＣＲＣ）は８．８ｇ／ｇ、抽出物含有量は５２重量％であった。
【０１０８】
（実施例４）
手順を実施例１と同様に実施した。開始剤は、Ｌｕｃｉｒｉｎ（登録商標）ＴＰＯ−Ｌ（エチル−２，４，６−トリメチルベンゾイルフェニルホスフィネート）０．４８ｇを使用した。得られたポリマー性発泡体は、下のポリエステルフィルムから除去が困難であった。発泡体の残留モノマー含有量は０．３７重量％、残留架橋剤含有量は０．０００１重量％未満、遠心保持容量（ＣＲＣ）は１０．１ｇ／ｇ、抽出物含有量は５９重量％であった。
【０１０９】
（実施例５）
手順を実施例１と同様に実施した。開始剤は、Ｉｒｇａｃｕｒｅ（登録商標）１８４（１−ヒドロキシシクロヘキシルフェニルケトン）０．４８ｇを使用した。発泡体の残留モノマー含有量は０．０９４重量％、残留架橋剤含有量は０．０００２重量％、遠心保持容量（ＣＲＣ）は９．２ｇ／ｇ、抽出物含有量は５３重量％であった。
【０１１０】
（実施例６）（比較例）
手順を実施例１と同様に実施した。開始剤は、Ｉｒｇａｃｕｒｅ（登録商標）２５０（（４−メチルフェニル）［４−（２−メチルプロピル）フェニル］ヨードニウムヘキサフルオロホスフェート）０．４８ｇを使用した。得られたポリマー性発泡体は不快なにおいがあり、かつポリエステルフィルムから除去することができなかった。発泡体の残留モノマー含有量は１．６重量％、残留架橋剤含有量は０．０７４重量％、遠心保持容量（ＣＲＣ）は７．７ｇ／ｇ、抽出物含有量は６２重量％であった。
【０１１１】
（実施例７）（比較例）
手順を実施例１と同様に実施した。開始剤は、２−アミノ−９−フルオレノン０．４８ｇを使用した。発泡体の残留モノマー含有量は３．１重量％、残留架橋剤含有量は１．１重量％、遠心保持容量（ＣＲＣ）は８．８ｇ／ｇ、抽出物含有量は８０重量％であった。
【０１１２】
（実施例８）
手順を実施例１と同様に実施した。開始剤は、Ｄａｒｏｃｕｒ（登録商標）１１７３（２−ヒドロキシ−２−メチル−１−フェニルプロパン（phenylpropan）−１−オン）０．４８ｇを使用した。発泡体の残留モノマー含有量は０．０４５重量％、残留架橋剤含有量は０．０００１重量％未満、遠心保持容量（ＣＲＣ）は９．０ｇ／ｇ、抽出物含有量は６３重量％であった。
【０１１３】
本明細書に開示される寸法及び値は、列挙された正確な数値に厳しく制限されるものとして理解されるべきでない。それよりむしろ、特に指定されない限り、こうした寸法はそれぞれ、列挙された値とその値周辺の機能的に同等の範囲との両方を意味するものとする。例えば、「４０ｍｍ」として開示されている寸法は、「約４０ｍｍ」を意味するものとする。
【０１１４】
いずれの文献の引用もこうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。いかなる文献の引用も、本明細書中で開示又は請求されるいかなる発明に対する先行技術とはみなされず、また、それを単独で又は他の任意の（１つ又は複数の）参考文献と組み合わせたときに、それがこうした発明を教示、提案、又は開示するとはみなされない。更には、本文書における用語のいずれかの意味又は定義が、引用文献における同一の用語のいずれかの意味又は定義と相反する限りにおいて、本文書でその用語に与えられた意味又は定義が優先されるものとする。
【０１１５】
本発明の特定の実施形態を説明及び記載してきたが、本発明の趣旨及び範囲から逸脱することなく他の様々な変更及び修正を加えられることは、当業者には明白であろう。したがって、本発明の範囲内にあるそのような全ての変更及び修正を、添付の特許請求の範囲で扱うものとする。
【国際調査報告】
2014514128.tif 000005
2014514128.tif 000006
2014514128.tif 000007